(57)【要約】  【課題】生コンクリート取扱装置を構成する金属を侵食することなく、該生コンクリート取扱装置に付着したコンクリートを除去することを一の課題とする。  【解決手段】アルカリ加水分解反応によりカルボン酸を生成し、該カルボン酸のカルシウム塩が少なくとも結晶性又は水溶性の何れかである有機エステル化合物を有効成分とすることを特徴とする付着コンクリート洗浄液による。また、このような付着コンクリート洗浄液を生コンクリート取扱装置内に供給し、該生コンクリート取扱装置に付着したコンクリート、モルタル、セメントペースト等のセメント硬化体を除去することを特徴とする生コンクリート取扱装置の洗浄方法による。【選択図】          なし【特許請求の範囲】
【請求項１】
アルカリ加水分解反応によりカルボン酸を生成し、該カルボン酸のカルシウム塩が少なくとも結晶性又は水溶性の何れかである有機エステル化合物を有効成分とすることを特徴とする付着コンクリート洗浄液。
【請求項２】
水１００重量部に対し、前記有機エステル化合物が０．１〜１００重量部配合されてなることを特徴とする請求項１記載の付着コンクリート洗浄液。
【請求項３】
前記有機エステル化合物が、酢酸エチル又は酢酸メチルであることを特徴とする請求項１又は２記載の付着コンクリート洗浄液。
【請求項４】
さらに、メタノール、エタノール又はアセトンの少なくとも何れか1種が配合されてなることを特徴とする請求項１〜３の何れかに記載の付着コンクリート洗浄液。
【請求項５】
請求項１乃至４の何れか一項に記載の付着コンクリート洗浄液を生コンクリート取扱装置内に供給し、該生コンクリート取扱装置に付着したコンクリート、モルタル、セメントペースト等のセメント硬化体と該付着コンクリート洗浄液中の有機エステル化合物とを接触させ、該生コンクリート取扱装置表面から付着したセメント硬化体を剥離させることを特徴とする生コンクリート取扱装置の洗浄方法。
【請求項６】
前記付着コンクリート洗浄液とともに砂利を入れ、攪拌することを特徴とする請求項５記載の生コンクリート取扱装置の洗浄方法。
【発明の詳細な説明】
【技術分野】
【０００１】
本発明は、例えば、アジテータ車のミキサのような生コンクリート取扱装置に付着し硬化した付着コンクリートを洗浄するための付着コンクリート洗浄液および生コンクリート取扱装置の洗浄方法に関する。
【背景技術】
【０００２】
生コンクリートを運搬するアジテータ車は、そのミキサ内部に生コンクリートが付着して硬化するため、生コンクリートを運搬した後には該ミキサを十分に洗浄する必要がある。
しかし、ミキサを十分に洗浄するには多量の水が必要となるだけでなく、付着した生コンクリートを完全に除去することはできないためにドラムに付着硬化したコンクリートを定期的に手作業で除去しなければならない、という問題を有している。
【０００３】
また、手作業に代わる付着コンクリートの除去方法としては、従来、リン酸やギ酸等の有機酸、又は塩酸等の無機酸を用い、このような酸とバラスとをミキサ内に入れてミキサを回転させる方法が知られている（特許文献１）。
【０００４】
【特許文献１】特開昭５２−２９８１４号公報
【発明の開示】
【発明が解決しようとする課題】
【０００５】
しかしながら、上記のような酸を用いた洗浄方法では、金属で構成されたミキサが酸によって侵食されるという問題がある。
また、このような問題は、生コンクリートを運搬するアジテータ車のミキサに限らず、硬化前のコンクリート、モルタル、セメントペースト等を取り扱う混練装置や搬送装置（本発明では、これらを総称して「生コンクリート取扱装置」という）においても同様に生じるものであり、これらの生コンクリート取扱装置においてもこのような問題の解決が望まれている。
【０００６】
本発明は上記のような従来技術の問題点に鑑みてなされたものであり、生コンクリート取扱装置を構成する金属を侵食することなく、該生コンクリート取扱装置に付着したコンクリートを除去することを一の課題とする。
【課題を解決するための手段】
【０００７】
上記課題を解決すべく、本発明は、アルカリ加水分解反応によりカルボン酸を生成し、該カルボン酸のカルシウム塩が少なくとも結晶性又は水溶性の何れかである有機エステル化合物を有効成分とすることを特徴とする付着コンクリート洗浄液を提供する。
【０００８】
本発明に係る付着コンクリート洗浄液は、好ましくは水１００重量部に対し、前記有機エステル化合物が０．１〜１００重量部配合されてなる。
また、好ましくは、前記有機エステル化合物が、酢酸エチル又は酢酸メチルである。
また、好ましくは、さらに、メタノール、エタノール又はアセトンの少なくとも何れか1種が配合されてなる。
【０００９】
さらに、本発明は、上記のような付着コンクリート洗浄液を生コンクリート取扱装置内に供給し、該生コンクリート取扱装置に付着したコンクリート、モルタル、セメントペースト等のセメント硬化体を除去することを特徴とする生コンクリート取扱装置の洗浄方法を提供する。
尚、本発明において、セメント硬化体とは、コンクリート、モルタル、セメントペースト等に例示される如く、セメント成分を含み、該セメント成分が水和反応によって硬化してなるものをいう。
【００１０】
本発明に係る生コンクリート取扱装置の洗浄方法においては、好ましくは、前記付着コンクリート洗浄液とともに砂利を入れ、攪拌するものとする。
【００１１】
アルカリ加水分解反応によりカルボン酸を生成し、該カルボン酸のカルシウム塩が少なくとも結晶性又は水溶性の何れかである有機エステル化合物は、生コンクリート取扱装置に付着したセメント硬化体と接触するとその内部へ浸透し、セメント硬化体内部の強アルカリによってアルカリ加水分解反応によりカルボン酸を生成する。そして、生成したカルボン酸は、セメント硬化体のカルシウムと反応して少なくとも結晶性又は水溶性の何れかであるカルボン酸カルシウム塩を生成するため、セメント中のカルシウムの消費と結晶性カルシウム塩の生成による膨張との相乗効果、或いは、セメント中のカルシウムの消費と水洗時のカルシウム塩の溶解との相乗効果により、セメント硬化体は生コンクリート取扱装置表面から剥離されることとなる。
また、有効成分である有機エステル化合物は、生コンクリート取扱装置を構成する金属とは反応せず、これを侵食する虞もない。
【発明の効果】
【００１２】
以上のように、本発明に係る付着コンクリート洗浄液および生コンクリート取扱装置の洗浄方法によれば、生コンクリート取扱装置を構成する金属を侵食することなく、該生コンクリート取扱装置に付着したセメント硬化体を速やかに除去することができる。
【発明を実施するための最良の形態】
【００１３】
本発明に係る付着コンクリート洗浄液は、アルカリ加水分解反応によりカルボン酸を生成し、該カルボン酸のカルシウム塩が少なくとも結晶性又は水溶性の何れかである有機エステル化合物を有効成分とするものである。
【００１４】
前記有機エステル化合物としては、セメント硬化体中においてアルカリ加水分解反応によってカルボン酸を生成し、該カルボン酸のカルシウム塩が少なくとも結晶性又は水溶性の何れかであるものならば、何れも使用することができる。中でも、生成するカルボン酸のカルシウム塩が結晶性で生成圧の高いものが好ましい。
【００１５】
該有機エステル化合物の具体例としては、酢酸エチル、酢酸メチル、酢酸イソプロピル、アジピン酸ジエチル、セバシン酸２−エチルオキシル、アジピン酸ジイソブチル、アジピン酸ジイソプロピル等を挙げることができる。
中でも、酢酸エチルや酢酸メチルを好適に使用することができる。酢酸エチルや酢酸メチルを用いた場合、洗浄液の浸透性が高くなるとともに、生成したカルボン酸カルシウム塩が水溶性で且つ結晶性のものであり、しかも生成時の膨張圧が高いという優れた効果がある。
【００１６】
また、セメント硬化体中へ含浸させやすいという観点から、本発明の付着コンクリート洗浄液は粘度が低いものが好ましく、具体的には、１００ｃｐ以下が好ましい。
【００１７】
また、該有機エステル化合物は、そのまま付着コンクリート洗浄液として使用することも可能であるが、水との混合液として用いることが好ましい。水との混合液とすることにより、生コンクリート取扱装置に供給された該洗浄液は、その内部に付着したセメント硬化体全体に均一に行きわたりやすくなり、効率よく生コンクリート取扱装置内部を洗浄することができる。また、水との混合液であれば、生コンクリート取扱装置内部に有機エステル化合物が残留し難くなるため、洗浄後に該生コンクリート取扱装置を使用する際にも新たな生コンクリートに悪影響を及ぼさないという効果がある。
【００１８】
該付着コンクリート洗浄液の配合は、洗浄対象となる生コンクリート取扱装置に付着したセメント硬化体の量によっても異なるが、通常、水１００重量部に対して前記有機エステル化合物０．１〜１００重量部が好ましく、水１００重量部に対して前記有機エステル化合物１０〜５０重量部がより好ましい。
水１００重量部に対して前記有機エステル化合物が０．１重量部未満であると、該有機エステル化合物による洗浄作用が発揮され難くなる虞があり、１００重量部を超えるとセメント硬化体との反応に使用されない有機エステル化合物が増加して不経済になる虞や、生コンクリート取扱装置内部に有機エステル化合物が残留して洗浄後に該装置を使用する際、新たな生コンクリートに悪影響を及ぼす虞がある。
【００１９】
さらに、該付着コンクリート洗浄液には、添加剤としてメタノール、エタノール又はアセトンの少なくとも何れか1種を配合することが好ましく、特にエタノールを配合することがより好ましい。
斯かる添加剤を用いることにより、生コンクリート取扱装置表面とセメント硬化体との界面に沿って本発明の付着コンクリート洗浄液が浸透し、その界面においてカルボン酸のカルシウム塩が生成することとなり、生コンクリート取扱装置表面からセメント硬化体を速やかに剥離させることができる。
【００２０】
次に、本発明に係る生コンクリート取扱装置の洗浄方法について説明する。
本発明に係るコンクリートミキサ洗浄方法は、上述のような付着コンクリート洗浄液を生コンクリート取扱装置内に供給し、該生コンクリート取扱装置に付着したセメント硬化体と該付着コンクリート洗浄液中の有機エステル化合物とを接触させ、生コンクリート取扱装置表面からセメント硬化体を剥離させることにより、該セメント硬化体を除去し、生コンクリート取扱装置を洗浄するものである。
【００２１】
付着コンクリート洗浄液の供給方法としては、生コンクリート取扱装置の形状や、付着したセメント硬化体の量などにあわせ、スプレーを用いた噴霧、刷毛を用いた塗布など、種々の方法を採用することができる。
【００２２】
また、生コンクリート取扱装置がコンクリートミキサである場合には、所定量の付着コンクリート洗浄液をコンクリートミキサ内に供給し、該コンクリートミキサを回転させる方法が好ましい。
また、コンクリートミキサを洗浄する場合、付着コンクリート洗浄液としては、上述のような有機エステル化合物と水との混合液を用いることが好ましい。
【００２３】
例えば、アジテータ車に設置されたコンクリートミキサを洗浄する場合、水１００重量部に対して前記有機エステル化合物０．１〜１００重量部を含有してなる付着コンクリート洗浄液を、該コンクリートミキサの容積に対して０．００１〜２０％となるように供給し、該コンクリートミキサを回転させることによって内部に収容された付着コンクリート洗浄液を攪拌する方法が好ましい。
コンクリートミキサの内部に洗浄液を収容した状態で該コンクリートミキサを回転させると、該コンクリートミキサの攪拌作用によって洗浄液が攪拌され、有機エステル化合物をコンクリートミキサ内全体へと速やかに行きわたらせることができ、しかも、回転によってコンクリートミキサ自体が振動するため、これらの相乗効果によって付着したコンクリートを短時間で剥離させることができる。
【００２４】
また、前記付着コンクリート洗浄液をコンクリートミキサ内に収容し、該コンクリートミキサを回転させて攪拌する場合、該付着コンクリート洗浄液とともに砂利を供給することが好ましい。
付着コンクリート洗浄液と砂利とをともに攪拌すれば、該砂利の衝突によってセメント硬化体に微細なクラックを生じさせ、該クラックを介して前記有機エステル化合物をセメント硬化体の内部へと速やかに浸透させることができる。
そして、セメント硬化体内部におけるカルボン酸カルシウム塩の膨張作用と、攪拌による砂利の衝突作用とが相俟って、コンクリートミキサ表面からのセメント硬化体の剥離が大幅に促進されることとなる。
即ち、砂利を併用することにより、セメント硬化体中への有機エステル化合物の浸透が促進されるとともに、脆くなったセメント硬化体の剥離も促進されるため、極めて効率よくコンクリートミキサを洗浄することが可能となる。
【００２５】
該付着コンクリート洗浄液とともに使用する砂利としては、前記有機エステル化合物と反応しないものであれば特に限定されず、例えば、コンクリート用砕石等を用いることができる。
【００２６】
コンクリートミキサ表面からセメント硬化体が剥離した後には、該コンクリートミキサから内容物を排出し、必要に応じて水洗等すればよい。
また、排出される内容物には、剥離したセメント硬化体、砂利、水分、カルボン酸のカルシウム塩、その他汚泥分等が含まれているが、未反応の有機エステル化合物が高濃度で残留している場合には、これを再利用することも可能である。有機エステル化合物と固形分とを分離する際には、ろ過等の公知の方法を採用することができる。
【００２７】
尚、本発明の付着コンクリート洗浄液および洗浄方法は、上で例示したようなアジテート車のコンクリートミキサに適用できるのみならず、生コン（レディーミクストコンクリート）工場や打設現場におけるコンクリート、モルタル、セメントペースト等のセメント組成物の製造設備等にも適用することができる。
【実施例】
【００２８】
以下、実施例および比較例を挙げて本発明をさらに具体的に説明するが、本発明はこれらに限定されるものではない。
【００２９】
（実施例１）
コンクリートが付着した５０Ｌパン型ミキサに酢酸エチル１００ｍｌをスプレーによって噴霧し、その後、該パン型ミキサに蓋をして１２時間静置した。静置後、該ミキサーを水洗することにより、付着したコンクリートを殆ど全て除去することができた。
【００３０】
（実施例２）
ドラム内にコンクリートが付着したアジテータ車を用意し、ドラムが水平になるまで該アジテータ車の前輪を持ち上げた状態で、酢酸エチル１０リットルと水４０リットルとを混合してなる付着コンクリート洗浄液５０リットルを該ドラム内に供給し、該ドラムを１０分間回転させた後、１２時間静置した。静置後にドラム内を水洗すると、ドラムに付着したコンクリートを殆ど全て除去することができた。